(57)【要約】【課題】糸曳きが少なく、熱安定性に優れるとともに、ベース樹脂として、エチレン−（メタ）アクリル酸エステル共重合体を用いたホットメルト接着剤を提供することを目的としている。【解決手段】エチレン−（メタ）アクリル酸エステル共重合体（Ａ）と、粘着性付与樹脂（Ｂ）と、ワックス（Ｃ）と、酸化防止剤（Ｄ）とを含むホットメルト接着剤であって、メルトフローレート１〜１００の中低圧法で得られたポリエチレン（Ｅ）がさらに配合されていることを特徴としている。【選択図】      なし【特許請求の範囲】
【請求項１】
エチレン−（メタ）アクリル酸エステル共重合体（Ａ）と、粘着性付与樹脂（Ｂ）と、ワックス（Ｃ）と、酸化防止剤（Ｄ）とを含むホットメルト接着剤であって、メルトフローレート１〜１００の中低圧法で得られたポリエチレン（Ｅ）がさらに配合されていることを特徴とするホットメルト接着剤。
【請求項２】
エチレン−（メタ）アクリル酸エステル共重合体（Ａ）が、エチレン−メタクリル酸メチル共重合体またはエチレン−アクリル酸メチル共重合体である請求項１に記載のホットメルト接着剤。
【請求項３】
エチレン−（メタ）アクリル酸エステル共重合体（Ａ）がホットメルト接着剤全体の２０〜５０重量％含まれる請求項１または請求項２に記載のホットメルト接着剤。
【請求項４】
エチレン−（メタ）アクリル酸エステル共重合体（Ａ）と、粘着性付与樹脂（Ｂ）と、ワックス（Ｃ）との合計１００重量部に対し、ポリエチレン（Ｅ）が０．５〜１０重量部の割合で含まれる請求項１〜請求項３のいずれかに記載のホットメルト接着剤。
【請求項５】
エチレン−（メタ）アクリル酸エステル共重合体（Ａ）１００重量部に対し、粘着性付与樹脂（Ｂ）が５０〜２００重量部の割合で含まれる請求項１〜請求項４のいずれかに記載のホットメルト接着剤。
【請求項６】
エチレン−（メタ）アクリル酸エステル共重合体（Ａ）１００重量部に対し、ワックス（Ｃ）が３０〜１５０重量部の割合で含まれる請求項１〜請求項５のいずれかに記載のホットメルト接着剤。
【請求項７】
エチレン−（メタ）アクリル酸エステル共重合体（Ａ）と、粘着性付与樹脂（Ｂ）と、ワックス（Ｃ）との合計１００重量部に対し、酸化防止剤（Ｄ）が０．１〜３重量部の割合で含まれる請求項１〜請求項６のいずれかに記載のホットメルト接着剤。
【発明の詳細な説明】
【技術分野】
【０００１】
本発明は、ホットメルト接着剤に関する。
【背景技術】
【０００２】
ホットメルト接着剤は、無溶剤であり、瞬間接着、高速接着が可能であるという接着工程および経済面での利点を備えているため、包装、製本、木工等の分野を主体として大量に使用されている。上記ホットメルト接着剤のベース樹脂（主成分）としては、接着性、柔軟性、加熱安定性、価格等のバランスに優れることから、エチレン−酢酸ビニル共重合体やエチレン−アクリル酸エチル共重合体などのエチレン系共重合体が汎用されている。また、一般的に、ホットメルト接着剤は、これらのベース樹脂に対して、粘接着性向上剤としての粘着性付与樹脂や機能改質剤としてのワックス等が添加されている。
【０００３】
上記各成分のうち、ベース樹脂は、ホットメルト接着剤にバルク特性を付与するための凝集力を発現するものであり、強靱で引張応力や圧縮応力に対して強い性質を有している。また、粘着性付与樹脂は、ホットメルト接着剤に被着体に対する濡れ、浸透、タック（粘着性）等を付与して、粘接着性を向上させる機能を有する。上記粘着性付与樹脂は、一般に無定形でベース樹脂よりも高いガラス転移温度（Ｔｇ）を有しているため、ホットメルト接着剤の耐熱性を向上させる機能を有するものでもある。さらに、ワックスは、ホットメルト接着剤の溶融粘度を低下させて、塗布性を向上させたり、ホットメルト接着剤に速固化性を付与して、高速接着を可能にする機能を有する。
【０００４】
上記ホットメルト接着剤は高温で塗布する必要があるため、塗布時にはホットメルトアプリケーターと言われる専用の塗布装置が用いられる。このホットメルトアプリケーターは、通常、圧縮空気やギヤポンプを用いることにより、１２０〜１９０℃程度まで加熱したホットメルト接着剤を、ノズルの先端から間欠的に吐出（ショット）して、被着体に塗布する。その際、一般的に、ホットメルト接着剤を吐出するノズルの先端から被着体の間で吐出毎にホットメルト接着剤が有する曳糸性に起因する糸状物が発生する。この糸状物が発生すると、様々な使用過程において、周辺装置や被着体を汚染したり、センサーの誤作動や印字ミス等を引き起こすという問題点が発生する。
【０００５】
上記糸曳きを抑制するために、エチレン−不飽和エステル共重合体、粘着付与樹脂及びワックスから成るホットメルト接着剤組成物において、上記ホットメルトマトリックス中に微粒化分散状態で存在する高圧法ポリエチレンを含有することを特徴とするホットメルト接着剤(特許文献1参照)が既に提案されている。
【０００６】
しかしながら、上記特許文献1の実施例に記載のホットメルト接着剤のように高圧法ポリエチレンとＥＶＡとを含有させた場合、熱安定性の点で少し問題がある。すなわち、ホットメルト接着剤は、一般に１２０〜１９０℃程度まで加熱した状態でタンク内に貯蔵され、タンクから必要量だけノズルに送り吐出されるようになっており、熱安定性が悪いと、タンク内で長時間加熱された状態での保存状態が続くと、ゲル化／炭化してホットメルトアプリケーターの詰まりを起こしたり、塗布不良を招くという問題がある。
【０００７】
【特許文献１】特開平11-236543号公報
【発明の開示】
【発明が解決しようとする課題】
【０００８】
本発明は、上記事情に鑑みて、糸曳きが少なく、熱安定性に優れるとともに、ベース樹脂として、エチレン−（メタ）アクリル酸エステル共重合体を用いたホットメルト接着剤を提供することを目的としている。
【課題を解決するための手段】
【０００９】
上記目的を達成するために、本発明にかかるホットメルト接着剤は、エチレン−（メタ）アクリル酸エステル共重合体（Ａ）と、粘着性付与樹脂（Ｂ）と、ワックス（Ｃ）と、酸化防止剤（Ｄ）とを含むホットメルト接着剤であって、メルトフローレート１〜１００の中低圧法で得られたポリエチレン（Ｅ）がさらに配合されていることを特徴としている。
【００１０】
本発明において、中低圧法で得られたポリエチレン（Ｅ）とは、中圧または低圧条件で、スラリー法(溶剤懸濁重合法)、溶液法(高温溶液重合法)、気相重合法等を用いて得られる高密度ポリエチレン（HDPE）、中密度ポリエチレン（ＭDPE）、直鎖状低密度ポリエチレン（ＬＬＤＰＥ）を意味する。
【００１１】
本発明において、ポリエチレン（Ｅ）の配合割合は、エチレン−（メタ）アクリル酸エステル共重合体（Ａ）と、粘着性付与樹脂（Ｂ）と、ワックス（Ｃ）との合計１００重量部に対し、ポリエチレン（Ｅ）が０．５〜１０重量部の割合が好ましい。
すなわち、ポリエチレン（Ｅ）の配合割合が、エチレン−（メタ）アクリル酸エステル共重合体（Ａ）と、粘着性付与樹脂（Ｂ）と、ワックス（Ｃ）との合計１００重量部に対し、０．５重量部未満であると、十分な糸曳き抑制効果を発揮できず、１０重量部を超えると、粘度が高くなって、塗布性が低下したり、熱安定性が低下したりする虞があるとともに、ベース樹脂であるエチレン−（メタ）アクリル酸エステル共重合体（Ａ）との均一分散性に問題が生じる虞もある。
【００１２】
上記直鎖状低密度ポリエチレンとしては、一般的に、エチレンと炭素数３〜２０のα―オレフィンとの共重合体が挙げられる。上記α―オレフィンとしては、たとえば、プロピレン、イソブチレン、１−ブテン、１−ペンテン、１−ヘキセン、４−メチル−１−ペンテン、１−オクテン等が挙げられる。上記エチレンと炭素数３〜２０のα―オレフィンとの共重合体のなかでも、エチレンと炭素数６〜８のα−オレフィンとの共重合体が好ましく、エチレンと１−オクテンとの共重合体がより好ましい。また、共重合体中にα−オレフィンを２０〜４０モル％の量で含むことが好ましい。
【００１３】
上記エチレンと１−オクテンとの共重合体としては、たとえば、シングルサイトメタロセン触媒を用いて合成されたダウケミカル社製のものとして、商品名アフィニティＥＧ８１８５（メルトフローレート３０）、商品名アフィニティＥＧ８２００（メルトフローレート５）、商品名アフィニティＰＴ１４０９（メルトフローレート６）等の市販のものが使用できる。これら市販のエチレンと１−オクテンとの共重合体は、１−オクテンの共重合割合が３５〜３７モル％である。
【００１４】
さらに、ポリエチレン（Ｅ）は、メルトフローレート（ｇ／１０分）が１〜１００であることが必要である。すなわち、メルトフローレートが１未満であると、溶融しにくく、均一に分散しない上、エチレン−（メタ）アクリル酸エステル共重合体および粘度付与樹脂に対して均一分散し難く糸曳き抑制効果を望めなくなり、メルトフローレートが１００を超えると、エチレン−（メタ）アクリル酸エステル共重合体および粘度付与樹脂に対して相溶性が発現して、却って糸曳きを招く虞がある。
なお、上記メルトフローレートはＪＩＳ  Ｋ７２１０に準拠して、温度１９０℃、荷重２１．１８Ｎの条件下で測定された値である。
ポリエチレン（Ｅ）は、１種の重合体が単独で用いられてもよいし、２種類以上が併用されてもよい。
【００１５】
本発明において、エチレン−（メタ）アクリル酸エステル共重合体（Ａ）としては、特に限定されないが、たとえば、エチレン−（メタ）アクリル酸メチル共重合体、エチレン−（メタ）アクリル酸エチル共重合体、エチレン−（メタ）アクリル酸イソブチル共重合体、エチレン−（メタ）アクリル酸ｎブチル共重合体、エチレン−（メタ）アクリル酸イソオクチル共重合体等が挙げられる。ここで、例えば、エチレン−（メタ）アクリル酸エステル共重合体とは、エチレン−アクリル酸エステル共重合体又はエチレン−メタクリル酸エステル共重合体を意味する。上記エチレン−（メタ）アクリル酸エステル共重合体のなかでも、エチレン−アクリル酸メチル共重合体、エチレン−メタクリル酸メチル共重合体が好ましい。また、これらのエチレン−（メタ）アクリル酸エステル共重合体は、単独で、あるいは複数混合して用いることができる。
【００１６】
エチレン−（メタ）アクリル酸エステル共重合体（Ａ）の配合割合は、特に限定されないが、ホットメルト接着剤全体の２０〜５０重量％が好ましい。すなわち、ベース樹脂となるエチレン−（メタ）アクリル酸エステル共重合体の配合割合が２０重量％未満の場合、凝集力不足による接着物の耐熱性の低下や、柔軟性不足による耐寒接着性低下を招く虞があり、５０重量％を超える場合、曳糸抑制効果の低下や、被着体への濡れ性低下による接着不良を招く虞がある。
【００１７】
粘着性付与樹脂（Ｂ）としては、加熱安定性がよく、エチレン−（メタ）アクリル酸エステル共重合体（Ａ）およびポリエチレン（Ｅ）に対して相溶性を備えたものであれば特に限定されないが、水添された樹脂が好ましい。水添された樹脂としては、水添テルペン系樹脂、水添Ｃ５系樹脂、水添Ｃ９系樹脂、水添ロジン系樹脂、水添ジシクロペンタジエン系樹脂等が挙げられ、たとえば、ヤスハラケミカル社製商品名クリアロンＭ１１５（水添テルペン系樹脂）、イーストマンケミカル社製商品名イーストタックＣ１１５Ｗ（水添Ｃ５系樹脂）、荒川化学社製商品名アルコンＰ１１５（水添Ｃ９系樹脂）、荒川化学社製商品名ＫＲ−６１２（水添ロジン系樹脂）、出光興産社製商品名アイマーブＰ１２５（水添ジシクロペンタジエン系樹脂）、エクソンモービル社製商品名エスコレッツ２２７Ｅ（水添ジシクロペンタジエン系樹脂）等市販のものが使用できる。
【００１８】
粘着性付与樹脂（Ｂ）の配合割合は、特に限定されないが、エチレン−（メタ）アクリル酸エステル共重合体（Ａ）１００重量部に対し、５０〜２００重量部の割合とすることが好ましい。すなわち、粘着性付与樹脂（Ｂ）の配合割合が、エチレン−（メタ）アクリル酸エステル共重合体（Ａ）１００重量部に対し、５０重量部未満の場合、溶融時の粘度が高くなって、塗布性が低下したり、曳糸抑制効果の低下や、被着体への濡れ性低下による接着不良を招く虞があり、２００重量部を超える場合、硬くもろくなり接着不良を招く虞がある。
【００１９】
ワックス（Ｃ）としては、特に限定されないが、たとえば、フィッシャートロプシュワックスやポリエチレンワックスなどの合成系ワックスや、パラフィンワックス、精製パラフィンワックス、マイクロクリスタリンワックスなどの天然系ワックス等が挙げられ、なかでも、上記諸機能の付与効果に優れることから、融点が６０〜１２０℃の範囲にあるワックスが好適に用いられる。これらのワックスは、単独で用いられてもよいし、２種類以上が併用されてもよい。
【００２０】
ワックス（Ｃ）の配合割合は、特に限定されないが、エチレン−（メタ）アクリル酸エステル共重合体（Ａ）１００重量部に対し、３０〜１５０重量部の割合とすることが好ましい。すなわち、ワックス（Ｃ）の配合割合がエチレン−（メタ）アクリル酸エステル共重合体（Ａ）１００重量部に対し、３０重量未満の場合、粘度が高くなり、塗布性が低下したり、固化速度が遅くなるため、高速ラインに対応できなくなる虞があり、１５０重量部を超える場合、硬くもろくなり接着不良を招く虞がある。
【００２１】
酸化防止剤（Ｄ）としては、特に限定されないが、たとえば、チバスペシャリティケミカルズ社製商品名イルガノックス１０１０、チバスペシャリティケミカルズ社製商品名イルガノックス１０７６等のヒンダードフェノール系酸化防止剤、チバスペシャリティケミカルズ社製商品名イルガフォス１６８等のホスフィト系酸化防止剤などが挙げられる。これらの酸化防止剤は、単独で用いられてもよいし、２種類以上が併用されてもよい。
【００２２】
酸化防止剤（Ｄ）の配合割合は、特に限定されないが、エチレン−（メタ）アクリル酸エステル共重合体（Ａ）と、粘着性付与樹脂（Ｂ）と、ワックス（Ｃ）との合計１００重量部に対し、０．１〜３重量部が好ましい。すなわち、酸化防止剤（Ｄ）の配合割合がエチレン−（メタ）アクリル酸エステル共重合体（Ａ）と、粘着性付与樹脂（Ｂ）と、ワックス（Ｃ）との合計１００重量部に対し、０．１重量部未満の場合、熱安定性の低下を招く虞があり、３重量部を超えても熱安定性の向上はそれ以上望めない。
【００２３】
また、本発明のホットメルト接着剤には、本発明の課題達成を阻害しない範囲で必要に応じて、例えば、充填剤、増量剤、粘度調整剤、揺変性付与剤、軟化剤（可塑剤）、プロセスオイル、熱安定剤、光安定剤、紫外線吸収剤、着色剤、難燃剤、帯電防止剤等の各種添加剤の１種類もしくは２種類以上が配合されていてもよい。
【００２４】
本発明のホットメルト接着剤は、特に限定されないが、たとえば、必須成分であるエチレン−（メタ）アクリル酸エステル共重合体（Ａ）と、粘着性付与樹脂（Ｂ）と、ワックス（Ｃ）と、酸化防止剤（Ｄ）と、ポリエチレン（Ｅ）と、必要に応じて配合される各種添加剤とを、従来からホットメルト接着剤の製造に一般的に用いられている各種攪拌混練機に投入し、加熱溶融し、均一に攪拌混練することにより製造することができる。
上記加熱溶融の温度は、特に限定されないが、１２０〜１９０℃が好ましい。
【発明の効果】
【００２５】
本発明にかかるホットメルト接着剤は、以上のように、エチレン−（メタ）アクリル酸エステル共重合体（Ａ）と、粘着性付与樹脂（Ｂ）と、ワックス（Ｃ）と、酸化防止剤（Ｄ）とを含むホットメルト接着剤であって、メルトフローレート１〜１００の中低圧法で得られたポリエチレン（Ｅ）がさらに配合されているので、ベース樹脂としてエチレン−（メタ）アクリル酸エステル共重合体（Ａ）を用いても、糸曳きが少ない。また、加熱安定性にも優れている。
【００２６】
したがって、良好な塗布状態を長時間安定して維持することができ、生産性を向上させることができる。
しかも、糸曳きが少ないので、高速塗布性に優れるとともに、様々な使用過程において、周辺装置や被着体を汚染したり、センサーの誤作動や印字ミス等を引き起こすことが殆どない。
【発明を実施するための最良の形態】
【００２７】
以下に、本発明の具体的な実施例をその比較例と対比させて詳しく説明する。なお、本発明は、以下の実施例に限定されるものではない。
【００２８】
（実施例１）
エチレン−（メタ）アクリル酸エステル共重合体（Ａ）としてのエチレンーメタクリル酸メチル(住友化学社の商品名アクリフトＣＭ5022，メタクリル酸メチル３３％、メルトフローレート４５０)３５重量部、ポリエチレン（Ｅ）としての低圧法ポリエチレン（ＨＤＰＥ、東ソー社製商品名ニポロンハード１０００、メルトフローレート２０）２重量部、粘着性付与樹脂（Ｂ）としての水添テルペン系樹脂（ヤスハラケミカル社製商品名クリアロンＭ１１５）４０重量部、ワックス（Ｃ）としてのワックス（サゾール社製商品名サゾールワックスＨ１）２５重量部、酸化防止剤（Ｄ）としての酸化防止剤（チバスペシャリティケミカルズ社製商品名イルガノックス１０１０）１重量部を１６０℃に温度設定した万能攪拌混練機（ダルトン社製型式「２５ＡＭ型」、攪拌具：フック）に順次投入し、完全に加熱溶融した後、回転数６０ｒｐｍで１時間攪拌混練してホットメルト接着剤を得た。
【００２９】
（実施例２）
ポリエチレン（Ｅ）として、低圧法ポリエチレン（ＨＤＰＥ、東ソー社製商品名ニポロンハード１０００、メルトフローレート２０）に代えて、中圧法ポリエチレン（ＬＬＤＰＥ、住友化学社製商品名スミカセンＧＡ801、メルトフローレート２０）を用いるとともに、粘着性付与樹脂（Ｂ）として水添テルペン系樹脂（ヤスハラケミカル社製商品名クリアロンＭ１１５）に代えて、水添Ｃ９系樹脂（和益化学社製商品名ＦＵＣＬＥＡＲＦＰ125）を用いた以外は、実施例１と同様にして、ホットメルト接着剤を得た。
【００３０】
（実施例３）
エチレン−（メタ）アクリル酸エステル共重合体（Ａ）としてのエチレンーメタクリル酸メチル(住友化学社の商品名アクリフトＣＭ502１，メタクリル酸メチル２８％、メルトフローレート４５０)４０重量部、ポリエチレン（Ｅ）としての中圧法ポリエチレン（ＬＬＤＰＥ、住友化学社の商品名スミカセンＧＡ804、メルトフローレート５０）２重量部、粘着性付与樹脂（Ｂ）としての水添テルペン系樹脂（ヤスハラケミカル社製商品名クリアロンＭ１１５）４０重量部、ワックス（Ｃ）としてのワックス（サゾール社製商品名サゾールワックスＨ１）２０重量部、酸化防止剤（Ｄ）としての酸化防止剤（チバスペシャリティケミカルズ社製商品名イルガノックス１０１０）１重量部とした以外は、実施例１と同様にして、ホットメルト接着剤を得た。
【００３１】
（実施例４）
ポリエチレン（Ｅ）として、中圧法ポリエチレン（ＬＬＤＰＥ、住友化学社製商品名スミカセンＧＡ804、メルトフローレート５０）に代えてエチレン−オクテン共重合体（ダウケミカル社製商品名AFFINITY EG8200、メルトフローレート５）を用いた以外は、実施例３と同様にして、ホットメルト接着剤を得た。
【００３２】
（実施例５）
エチレン−（メタ）アクリル酸エステル共重合体（Ａ）としてのエチレン−メタクリル酸メチル(住友化学社の商品名アクリフトＣＭ5021，メタクリル酸メチル２８％、メルトフローレート４５０)４０重量部、ポリエチレン（Ｅ）としてのエチレン−オクテン共重合体（ダウケミカル社の商品名AFFINITY EG8200、メルトフローレート５）２重量部、粘着性付与樹脂としての水添テルペン系樹脂（ヤスハラケミカル社製商品名クリアロンＭ１１５）３５重量部、ワックス（サゾール社製商品名サゾールワックスＨ１）２５重量部、酸化防止剤（チバスペシャリティケミカルズ社製商品名イルガノックス１０１０）１重量部とした以外は、実施例１と同様にして、ホットメルト接着剤を得た。
【００３３】
（実施例６）
エチレン−（メタ）アクリル酸エステル共重合体（Ａ）としてのエチレン−メタクリル酸メチル(住友化学社の商品名アクリフトＣＭ5023，メタクリル酸メチル２８％、メルトフローレート１５０)２５重量部、ポリエチレン（Ｅ）としての低圧法ポリエチレン（ＨＤＰＥ、東ソー社の商品名ニポロンハード１０００、メルトフローレート２０）１重量部、粘着性付与樹脂としての水添テルペン系樹脂（ヤスハラケミカル社製商品名クリアロンＭ１１５）４５重量部、ワックス（サゾール社製商品名サゾールワックスＨ１）３０重量部、酸化防止剤（チバスペシャリティケミカルズ社製商品名イルガノックス１０１０）０．５重量部とした以外は、実施例１と同様にして、ホットメルト接着剤を得た。
【００３４】
（実施例７）
エチレン−（メタ）アクリル酸エステル共重合体（Ａ）としてのエチレン−メタクリル酸メチル(住友化学社の商品名アクリフトＣＭ502１，メタクリル酸メチル２８％、メルトフローレート４５０)４５重量部、ポリエチレン（Ｅ）としての中圧法ポリエチレン（ＬＬＤＰＥ、住友化学社の商品名スミカセンＧＡ801、メルトフローレート２０）４重量部、粘着性付与樹脂としての水添テルペン系樹脂（ヤスハラケミカル社製商品名クリアロンＭ１１５）３０重量部、ワックス（サゾール社製商品名サゾールワックスＨ１）２５重量部、酸化防止剤（チバスペシャリティケミカルズ社製商品名イルガノックス１０１０）２重量部とした以外は、実施例１と同様にして、ホットメルト接着剤を得た。
【００３５】
（実施例８）
エチレン−（メタ）アクリル酸エステル共重合体（Ａ）としてのエチレン−メタクリル酸メチル(住友化学社の商品名アクリフトＣＭ502１，メタクリル酸メチル２８％、メルトフローレート４５０)４０重量部、ポリエチレン（Ｅ）としてのエチレン−オクテン共重合体（ダウケミカル社の商品名AFFINITY EG8200、メルトフローレート５）２重量部、粘着性付与樹脂としての水添テルペン系樹脂（ヤスハラケミカル社製商品名クリアロンＭ１１５）４５重量部、ワックス（サゾール社製商品名サゾールワックスＨ１）１５重量部、酸化防止剤（チバスペシャリティケミカルズ社製商品名イルガノックス１０１０）１重量部とした以外は、実施例１と同様にして、ホットメルト接着剤を得た。
【００３６】
（比較例１）
ポリエチレン（Ｅ）を配合しなかった以外は、実施例１と同様にして、ホットメルト接着剤を得た。
【００３７】
（比較例２）
ポリエチレン（Ｅ）を配合しなかった以外は、実施例３と同様にして、ホットメルト接着剤を得た。
【００３８】
（比較例３）
ポリエチレン（Ｅ）としてのエチレン−オクテン共重合体（ダウケミカル社の商品名AFFINITY EG8200、メルトフローレート５）に代えて、エチレン−オクテン共重合体（ダウケミカル社の商品名AFFINITY GA1950、メルトフローレート５００）を用いた以外は、実施例４と同様にして、ホットメルト接着剤を得た。
【００３９】
（比較例４）
エチレン−メタクリル酸メチル(住友化学社の商品名アクリフトＣＭ502１，メタクリル酸メチル２８％、メルトフローレート４５０)に代えて、エチレン−酢酸ビニル共重合体（東ソー社の商品名ウルトラセン７２２）を用いた以外は、実施例３と同様にして、ホットメルト接着剤を得た。
【００４０】
（比較例５）
低圧法ポリエチレン（ＨＤＰＥ、東ソー社の商品名ニポロンハード１０００、メルトフローレート２０）に代えて、高圧法ポリエチレン（ＬＤＰＥ、三井化学社の商品名ミラソン１６、メルトフローレート３．７）を用いた以外は、比較例４と同様にして、ホットメルト接着剤を得た。
【００４１】
上記実施例１〜８および比較例１〜５で得たホットメルト接着剤についてそれぞれ、曳糸性、熱安定性について評価し、その結果を表１に示した。
【００４２】
なお、曳糸性については、図１に示すように、ホットメルトガンの先端から距離２０ｃｍの所に被着体を垂直に配置し、その間に落下物を捕獲するための板状の受け皿を敷いておく。２０℃の無風雰囲気下、下記条件で、交流電源シーケンサーを用いて、ホットメルト接着剤を６００ショット／１０分の条件で間欠塗布し、受け皿上に溜まった落下物の重量を測定するとともに、落下物の形状を目視で観察し、粒状である場合を○、粒状と糸状とが混在する場合を△、糸状である場合を×と評価した。すなわち、落下物の重量が重く、落下物が糸状であれば塗布時の曳糸性が大きく、落下物の重量が軽く、落下物が瞬時に粒状になれば塗布時の曳糸性が小さいと判定した。
ホットメルトアプリケーター：商品名「ノードソン３４００」（ピストンポンプ式、ノードソン社製）
ホットメルトガン：Ｈ−２００ガン（ノズル径：１８／１０００インチ、ノズル：３オリフィスノズル）
吐出エアー圧力：２９４ｋＰａ
タンク、ホースおよびガンの温度：１７５℃
【００４３】
一方、熱安定性については、得られた各ホットメルト接着剤をそれぞれ内容積１４０ｃｃのガラス瓶に５０ｇ計量して入れ、ガラス瓶の開口部をアルミホイルによって蓋した状態で１８０℃の熱風循環式恒温槽中で２００時間保管したのち、ガラス瓶を恒温槽から取り出してガラス瓶の縁に炭化物がリング状に付着していないか、ガラス瓶内のホットメルト接着剤の表面に炭化物の皮が張っていないかを確認し、リングの発生なしを○、リングの発生ありを×、皮張りなしを○、皮張りありを×とした。また、１８０℃の熱風循環式恒温槽中で５００時間保管したのち、ガラス瓶内のホットメルト接着剤を取り出し、ゲル化しているかどうか調べ、ゲル化なしを○、ゲル化ありを×とした。
【００４４】
なお、表１中、（Ａ）―Ｉは住友化学社の商品名アクリフトＣＭ5022、（Ａ）―IIは住友化学社の商品名アクリフトＣＭ502１、（Ａ）―IIIは住友化学社の商品名アクリフトＣＭ5023、（Ｂ）―Ｉはヤスハラケミカル社の商品名クリアロンM１１５、（Ｂ）―IIは和益化学社の商品名FUCLEARFP125、（Ｃ）はサゾール社の商品名サゾールワックスH1、（Ｄ）はチバスペシャリティケミカルズ社製商品名イルガノックス1010、（Ｅ）―Ｉは東ソー社の商品名ニポロンハード1000、（Ｅ）―IIは住友化学社の商品名スミカセンＧＡ801、（Ｅ）―IIIは住友化学社の商品名スミカセンＧＡ804、（Ｅ）―IVはダウケミカル社の商品名AFFINITY EG8200、（Ｆ）―Iはダウケミカル社の商品名AFFINITY GA1950、（Ｆ）―IIは三井化学社の商品名ミラソン16 をそれぞれあらわしている。
【００４５】
【表１】
2007314716.tif 000002
【００４６】
表１から本発明のホットメルト接着剤は糸曳きを低減できるとともに、熱安定性に優れていることがよくわかる。
【図面の簡単な説明】
【００４７】
【図１】塗布時の曳糸性の評価方法を示す断面図である。
【図１】
2007314716.tif 000003